(57)【要約】  本発明は、表層を有し、その表層の第１領域にケイ素の酸化物又は窒化物を含む基材を準備する工程と、上記基材の表面の少なくとも一部に酸化処理及び親水化処理から選ばれる少なくとも１種の表面処理を施す工程と、上記表面処理工程後の上記基材の表面に非感光性組成物を塗工する工程とを備え、上記非感光性組成物が、窒素原子を含む第１重合体と、溶媒とを含有する基材表面の選択的修飾方法である。上記基材の表層は、上記第１領域以外の領域であって、金属を含む第２領域をさらに有するとよい。上記表面処理工程において、Ｏ２プラズマ処理を行うことが好ましい。【特許請求の範囲】
【請求項１】
表層を有し、その表層の第１領域にケイ素の酸化物、窒化物、酸窒化物又はこれらの組み合わせを含む基材を準備する工程と、
上記基材の表面の少なくとも一部に酸化処理及び親水化処理から選ばれる少なくとも１種の表面処理を施す工程と、
上記表面処理工程後の上記基材の表面に非感光性組成物を塗工する工程と
を備え、
上記非感光性組成物が、窒素原子を含む第１重合体と、溶媒とを含有する基材表面の選択的修飾方法。
【請求項２】
上記基材の表層が、上記第１領域以外の領域であって、金属を含む第２領域をさらに有する請求項１に記載の基材表面の選択的修飾方法。
【請求項３】
上記表面処理工程において、Ｏ２プラズマ処理を行う請求項１又は請求項２に記載の基材表面の選択的修飾方法。
【請求項４】
上記基材が、上記第１領域にケイ素の酸化物を含む請求項１、請求項２又は請求項３に記載の基材表面の選択的修飾方法。
【請求項５】
上記第１重合体が、側鎖に３級アミノ基を有する請求項１から請求項４のいずれか１項に記載の基材表面の選択的修飾方法。
【発明の詳細な説明】
【技術分野】
【０００１】
本発明は、基材表面の選択的修飾方法に関する。
【背景技術】
【０００２】
半導体デバイスのさらなる微細化に伴い、３０ｎｍを切る微細パターンを形成する技術が要求されている。しかし、従来のリソグラフィーによる方法では、光学的要因等により技術的に困難になってきている。【０００３】
そこで、いわゆるボトムアップ技術を用いて微細パターンを形成することが検討されている。このボトムアップ技術としては、重合体の自己組織化を利用する方法の他、微細な領域を表層に有する基材を選択的に修飾する方法が検討されるようになってきている。この選択的修飾方法には、簡便かつ高選択的に表面領域を修飾することができる材料が必要であり、種々のものが検討されている（特開２０１６−２５３５５号公報、特開２００３−７６０３６号公報、ＡＣＳ  Ｎａｎｏ，９，９，８７１０，２０１５、ＡＣＳ  Ｎａｎｏ，９，９，８６５１，２０１５、Ｓｃｉｅｎｃｅ，３１８，４２６，２００７及びＬａｎｇｍｕｉｒ，２１，８２３４，２００５参照）。
【先行技術文献】
【特許文献】
【０００４】
【特許文献１】特開２０１６−２５３５５号公報
【特許文献２】特開２００３−７６０３６号公報
【非特許文献】
【０００５】
【非特許文献１】ＡＣＳ  Ｎａｎｏ，９，９，８７１０，２０１５
【非特許文献２】ＡＣＳ  Ｎａｎｏ，９，９，８６５１，２０１５
【非特許文献３】Ｓｃｉｅｎｃｅ，３１８，４２６，２００７
【非特許文献４】Ｌａｎｇｍｕｉｒ，２１，８２３４，２００５
【発明の概要】
【発明が解決しようとする課題】
【０００６】
しかし、上記従来の材料では、低分子材料ゆえ、既存プロセスでのスピンコート法では塗工できず、効率の悪いＬａｎｇｍｕｉｒ−Ｂｌｏｄｇｅｔｔ法を用いる必要があり、耐熱性に劣るという不都合がある。そのため、粘度が大きく、耐熱性を有する高分子材料を用いることが望ましい。一方で、高分子材料は立体障害が大きいため、効率よく基材表面を修飾することはできておらず、また、ケイ素の酸化物、窒化物、酸窒化物又はこれらの組み合わせ（以下、「ケイ素の酸化物等」ともいう）を含む領域を有する基材に対し、十分な選択性を簡単に見い出すことができる手法は未だ知られていない。【０００７】
本発明は、上述のような事情に基づいてなされたものであり、その目的は、ケイ素の酸化物等を含む表面領域を簡便に、かつ高選択的に修飾することができる基材表面の選択的修飾方法を提供することにある。
【課題を解決するための手段】
【０００８】
上記課題を解決するためになされた発明は、表層を有し、その表層の第１領域にケイ素の酸化物、窒化物、酸窒化物又はこれらの組み合わせを含む基材を準備する工程と、上記基材の表面の少なくとも一部に酸化処理及び親水化処理から選ばれる少なくとも１種の表面処理を施す工程と、上記表面処理工程後の上記基材の表面に非感光性組成物を塗工する工程とを備え、上記非感光性組成物が、窒素原子を含む第１重合体と、溶媒とを含有する基材表面の選択的修飾方法である。
【発明の効果】
【０００９】
本発明の基材表面の選択的修飾方法によれば、ケイ素の酸化物等を含む表面領域を簡便に、かつ高選択的に修飾することができる。従って、当該基材表面の選択的修飾方法は、今後ますます微細化が進行すると予想される半導体デバイスの加工プロセス等に好適に用いることができる。
【発明を実施するための形態】
【００１０】
以下、当該基材表面の選択的修飾方法（以下、単に、「選択的修飾方法」という）の実施の形態について詳説する。
【００１１】
＜選択的修飾方法＞
当該選択的修飾方法は、表層（以下、「表層（Ｘ）」ともいう）を有し、その表層（Ｘ）の第１領域（以下、「領域（Ｉ）」ともいう）にケイ素の酸化物、窒化物、酸窒化物又はこれらの組み合わせを含む基材（以下、「基材（Ｐ）」ともいう）を準備する工程（以下、「準備工程」ともいう）と、上記基材（Ｐ）の表面の少なくとも一部に酸化処理及び親水化処理から選ばれる少なくとも１種の表面処理を施す工程（以下、「表面処理工程」ともいう）と、上記表面処理工程後の上記基材（Ｐ）の表面に非感光性組成物（以下、「組成物（Ｓ）」ともいう）を塗工する工程（以下、「塗工工程」ともいう）とを備える。上記組成物（Ｓ）が、窒素原子を含む第１重合体（以下、「［Ａ］重合体」ともいう）と、溶媒（以下、「［Ｂ］溶媒」ともいう）とを含有する。
【００１２】
当該選択的修飾方法は、上記各工程を備え、窒素原子を含む［Ａ］重合体を含有する組成物（Ｓ）を用いることで、ケイ素の酸化物等を含む表面領域を簡便に、かつ高選択的に修飾することができる。当該選択的修飾方法が、上記構成を備えることで、上記効果を奏する理由について必ずしも明確ではないが、例えば表面処理を行っても、ケイ素の酸化物等はＳｉ−ＯＨ等を有しており、［Ａ］重合体が、窒素原子との水素結合により変わらず相互作用することが、酸化物等に変換されて［Ａ］重合体との相互作用が抑制される金属とは性質が異なること等が考えられる。以下、各工程について説明する。
【００１３】
［準備工程］
本工程では、表層（Ｘ）を有し、その表層（Ｘ）の領域（Ｉ）にケイ素の酸化物、窒化物、酸窒化物又はこれらの組み合わせを含む基材（Ｐ）を準備する。
【００１４】
領域（Ｉ）中におけるケイ素の酸化物としては、例えばＳｉＯ２等が、ケイ素の窒化物としては、例えばＳｉＮｘ、Ｓｉ３Ｎ４等が、ケイ素の酸窒化物としては、例えばＳｉＯＮ等が挙げられる。領域（Ｉ）中のケイ素の酸化物等としては、ケイ素の酸化物が好ましく、ＳｉＯ２がより好ましい。
【００１５】
領域（Ｉ）を有する基材（Ｐ）としては、例えば酸化ケイ素、窒化ケイ素等を主成分とする層間絶縁膜等が挙げられる。「主成分」とは、最も含有率の大きい成分をいい、好ましくは、含有率が５０質量％以上の成分である。
【００１６】
基材（Ｐ）の表層（Ｘ）に、領域（I）以外の領域であって、金属（以下、「金属（Ｍ）」ともいう）を含む第２領域（以下、「領域（ＩＩ）」ともいう）を有するとよい。
【００１７】
金属（Ｍ）としては、金属元素であれば特に限定されない。なお、ケイ素は、非金属であり、金属に該当しない。金属（Ｍ）としては、例えば銅、鉄、亜鉛、コバルト、アルミニウム、スズ、タングステン、ジルコニウム、チタン、タンタル、ゲルマニウム、モリブデン、ルテニウム、金、銀、白金、パラジウム、ニッケル等が挙げられる。これらの中で、銅、コバルト又はタングステンが好ましい。
【００１８】
領域（ＩＩ）中における金属（Ｍ）の含有形態としては、例えば金属単体、合金、導電性窒化物、金属酸化物、シリサイド等が挙げられる。
【００１９】
金属単体としては、例えば銅、鉄、コバルト、タングステン、タンタル等の金属の単体等が挙げられる。
合金としては、例えばニッケル−銅合金、コバルト−ニッケル合金、金−銀合金等が挙げられる。
導電性窒化物としては、例えば窒化タンタル、窒化チタン、窒化鉄、窒化アルミニウム等が挙げられる。
金属酸化物としては、例えば酸化タンタル、酸化アルミニウム、酸化鉄、酸化銅等が挙げられる。
シリサイドとしては、例えば鉄シリサイド、モリブデンシリサイド等が挙げられる。
これらの中で、金属単体、合金、導電性窒化物又はシリサイドが好ましく、金属単体がより好ましく、銅単体、コバルト単体又はタングステン単体がさらに好ましい。
【００２０】
表層（Ｘ）における領域（Ｉ）及び領域（ＩＩ）の存在形状としては特に限定されず、例えば平面視で面状、点状、ストライプ状等が挙げられる。領域（Ｉ）及び領域（ＩＩ）の大きさは特に限定されず、適宜所望の大きさの領域とすることができる。
【００２１】
基材（Ｐ）の形状としては、特に限定されず、板状（基板）、球状等、適宜所望の形状とすることができる。
【００２２】
領域（Ｉ）及び領域（ＩＩ）を有する基材（Ｐ）は、例えば金属を含む基板上に、ケイ素の酸化物等を主成分とする中間膜を形成し、この中間膜上にレジストパターンを形成した後、このレジストパターンをマスクとしたガスエッチング処理により上記中間膜のエッチングを行うこと等により形成することができる。このようにして形成された基材は、例えばパターンの側壁の表面に領域（Ｉ）を有し、スペース部分の底面に領域（ＩＩ）を有するパターン（例えばトレンチパターン）が形成された基材（以下、「基材（Ｑ）」ともいう）である。
【００２３】
［表面処理工程］
本工程では、上記基材（Ｐ）の表面の少なくとも一部に酸化処理及び親水化処理から選ばれる少なくとも１種の表面処理を施す。基材（Ｐ）の全表面に表面処理を施すことが好ましい。「酸化処理」とは、この処理を行うことにより、基材表面の物質が酸化される処理をいう。「親水化処理」とは、この処理を行うことにより、処理前よりも基材の表面の親水性を高めることをいう。基材の表面の親水性が高められたことは、例えば親水化処理前に比べて水の接触角が小さくなること等によって把握することができる。表面処理を行うことによって、酸化と親水化とが両方発現してもよいし、どちらか一方が発現してもよい。表面処理として、好ましくは、酸化処理である。
【００２４】
表面処理の方法としては、例えばＯ２プラズマ処理、Ｎ２プラズマ処理、Ａｒプラズマ処理、フッ素ガスプラズマ処理、塩素ガスプラズマ処理等のガスプラズマ処理、紫外線／オゾン処理、コロナ処理等が挙げられる。これらの中で、基材表面をより選択的に修飾できる観点から、ガスプラズマ処理が好ましく、Ｏ２プラズマ処理がより好ましい。
【００２５】
Ｏ２プラズマ処理における圧力の下限としては、１．３３Ｐａが好ましく、１３．３Ｐａがより好ましい。上記圧力の上限としては、６６．５Ｐａが好ましく、２６．６Ｐａがより好ましい。Ｏ２プラズマ処理におけるプラズマ出力の下限としては、５Ｗが好ましく、１０Ｗがより好ましい。上記プラズマ出力の上限としては、５００Ｗが好ましく、１００Ｗがより好ましい。Ｏ２プラズマ処理における処理時間の下限としては、１秒が好ましく、２秒がより好ましい。上記処理時間の上限としては、３０秒が好ましく、５秒がより好ましい。Ｏ２プラズマ処理の温度の下限としては、−３０℃が好ましく、０℃がより好ましく、５℃がさらに好ましい。上記温度の上限としては、３００℃が好ましく、１００℃がより好ましく、４０℃がさらに好ましい。
【００２６】
［塗工工程］
本工程では、上記表面処理工程後の基材（Ｐ）の表面に、組成物（Ｓ）を塗工する。以下、組成物（Ｓ）について説明する。
【００２７】
（組成物（Ｓ））
組成物（Ｓ）は、非感光性の組成物であって、［Ａ］重合体と［Ｂ］溶媒とを含有する。「非感光性」とは、電磁波、荷電粒子線等の露光によって、組成物が含有する重合体の分子量増大反応、酸解離性基の解離反応等が実質的に起こらず、重合体の現像液等への溶解性が実質的に変化しないものをいう。非感光性組成物は、通常、［Ａ］重合体が重合性基、架橋性基等を有していない及び／又は感光性酸発生剤等を含有していない。組成物（Ｓ）は、［Ａ］重合体及び［Ｂ］溶媒以外に他の成分を含有していてもよい。以下、各成分について説明する。
【００２８】
（［Ａ］重合体）
［Ａ］重合体は、窒素原子（以下、「窒素原子（Ａ）」ともいう）を含む重合体である。［Ａ］重合体は、窒素原子（Ａ）を１個又は２個以上有していてもよい。
【００２９】
窒素原子（Ａ）は、非共有電子対を有することが好ましい。
【００３０】
窒素原子（Ａ）にプロトンを付加して得られる共役酸のｐＫａの下限としては、３が好ましく、５がより好ましく、７がさらに好ましく、９が特に好ましい。上記ｐＫａの上限としては、例えば１４である。窒素原子（Ａ）の共役酸のｐＫａを上記範囲とすることで、基材表面修飾の選択性をより向上させることができる。窒素原子（Ａ）の共役酸とは、窒素原子（Ａ）が有する非共有電子対に、プロトンが配位結合したものを意味する。
【００３１】
［Ａ］重合体は、窒素原子（Ａ）を主鎖中、側鎖中、及び主鎖の末端に結合する基（以下、「末端基（Ｘ）」ともいう）中のいずれに有していてもよく、これらのうちの２以上の場所に有していてもよい。「主鎖」とは、［Ａ］重合体の原子鎖のうち最も長いものをいう。「側鎖」とは、［Ａ］重合体の原子鎖のうち主鎖以外のものをいう。
【００３２】
窒素原子（Ａ）を主鎖中に有する［Ａ］重合体（以下、「［Ａ１］重合体」ともいう）としては、例えばポリイミン等、ポリアミド、ポリイミド等が挙げられる。
【００３３】
窒素原子（Ａ）を側鎖中に有する［Ａ］重合体（以下、「［Ａ２］重合体」ともいう）としては、例えば窒素原子（Ａ）を含む基（以下、「基（Ｉ）」ともいう）を含む構造単位（以下、「構造単位（Ｉ）」ともいう）を有する重合体等が挙げられる。［Ａ２］重合体は、構造単位（Ｉ）を１種又は２種以上有していてもよい。
【００３４】
基（Ｉ）としては、１価の基として、例えば１級アミノ基（−ＮＨ２）、２級アミノ基、３級アミノ基、窒素原子含有芳香族複素環基等が挙げられる。
【００３５】
２級アミノ基としては、例えばメチルアミノ基、エチルアミノ基、シクロペンチルアミノ基、シクロヘキシルアミノ基、フェニルアミノ基、ベンジルアミノ基等のモノ炭化水素基置換アミノ基等が挙げられる。
【００３６】
３級アミノ基としては、例えばジメチルアミノ基、ジエチルアミノ基、ジシクロペンチルアミノ基、ジシクロヘキシルアミノ基、ジフェニルアミノ基、ジベンジルアミノ基、メチルエチルアミノ基、フェニルメチルアミノ基等のジ炭化水素基置換アミノ基；１−ピロリジニル基、１−ピペリジル基、４−モルホリノ基等の環状アミノ基等が挙げられる。
【００３７】
窒素原子含有芳香族複素環基としては、例えばピローリル基、インドーリル基、カルバゾーリル基、ピリジル基、キノリル基、フェナントリル基、イミダゾーリル基、ピラジニル基、ピリミジニル基、ピリダジニル基等が挙げられる。
【００３８】
構造単位（Ｉ）としては、例えば下記式（１）で表される構造単位等が挙げられる。
【００３９】
【化１】
2018155555.tif 000002
【００４０】
上記式（１）中、Ｒ１は、水素原子又はメチル基である。Ｒ２は、−Ｏ−、−ＣＯ−、−ＣＯＯ−、−ＣＯＮＨ−、２価の炭化水素基若しくはこれらのうちの２つ以上を組み合わせた基又は単結合である。Ｒ３は、１価の基（Ｉ）である。
【００４１】
Ｒ１としては、メチル基が好ましい。
【００４２】
Ｒ２で表される２価の炭化水素基としては、例えば
メタンジイル基、エタンジイル基、プロパンジイル基等の２価の鎖状炭化水素基；
シクロペンタンジイル基、シクロヘキサンジイル基等の２価の脂環式炭化水素基；
ベンゼンジイル基、ナフタレンジイル基等の２価の芳香族炭化水素基等が挙げられる。
【００４３】
Ｒ２としては、例えばカルボニルオキシメタンジイル基、カルボニルオキシエタンジイル基等のカルボニルオキシアルカンジイル基等が挙げられる。これらの中で、カルボニルオキシエタンジイル基が好ましい。
【００４４】
Ｒ３としては、３級アミノ基が好ましく、ジアルキルアミノ基がより好ましく、ジメチルアミノ基がさらに好ましい。
【００４５】
構造単位（Ｉ）の含有割合の下限としては、［Ａ２］重合体を構成する全構造単位に対して、０．１モル％が好ましく、０．５モル％がより好ましく、１モル％がさらに好ましく、２モル％が特に好ましい。上記含有割合の上限としては、９０モル％が好ましく、３０モル％がより好ましく、１５モル％がさらに好ましく、８モル％が特に好ましい。構造単位（Ｉ）の含有割合を上記範囲とすることで、基材表面修飾の選択性をより向上させることができる。
【００４６】
［Ａ２］重合体は、構造単位（Ｉ）以外の構造単位（以下、「構造単位（ＩＩ）」ともいう）を有していてもよい。［Ａ２］重合体は、構造単位（ＩＩ）を１種又は２種以上有していてもよい。
【００４７】
構造単位（ＩＩ）としては、例えば置換又は非置換のスチレンに由来する構造単位、（メタ）アクリル酸又は（メタ）アクリル酸エステルに由来する構造単位、置換又は非置換のエチレンに由来する構造単位等が挙げられる。［Ａ２］重合体は、上記他の構造単位をそれぞれ１種又は２種以上有していてもよい。
【００４８】
置換スチレンとしては、例えばα−メチルスチレン、ｏ−、ｍ−、ｐ−メチルスチレン、ｐ−ｔ−ブチルスチレン、２，４，６−トリメチルスチレン、ｐ−メトキシスチレン、ｐ−ｔ−ブトキシスチレン、ｏ−、ｍ−、ｐ−ビニルスチレン、ｏ−、ｍ−、ｐ−ヒドロキシスチレン、ｍ−、ｐ−クロロメチルスチレン、ｐ−クロロスチレン、ｐ−ブロモスチレン、ｐ−ヨードスチレン、ｐ−ニトロスチレン、ｐ−シアノスチレン等が挙げられる。
【００４９】
（メタ）アクリル酸エステルとしては、例えば
（メタ）アクリル酸メチル、（メタ）アクリル酸エチル、（メタ）アクリル酸ｔ−ブチル、（メタ）アクリル酸２−エチルヘキシル等の（メタ）アクリル酸アルキルエステル；
（メタ）アクリル酸シクロペンチル、（メタ）アクリル酸シクロヘキシル、（メタ）アクリル酸１−メチルシクロペンチル、（メタ）アクリル酸２−エチルアダマンチル、（メタ）アクリル酸２−（アダマンタン−１−イル）プロピル等の（メタ）アクリル酸シクロアルキルエステル；
（メタ）アクリル酸フェニル、（メタ）アクリル酸ナフチル等の（メタ）アクリル酸アリールエステル；
（メタ）アクリル酸２−ヒドロキシエチル、（メタ）アクリル酸３−ヒドロキシアダマンチル、（メタ）アクリル酸３−グリシジルプロピル、（メタ）アクリル酸３−トリメチルシリルプロピル等の（メタ）アクリル酸置換アルキルエステル等が挙げられる。
【００５０】
置換エチレンとしては、例えば
プロペン、ブテン、ペンテン等のアルケン；
ビニルシクロペンタン、ビニルシクロヘキサン等のビニルシクロアルカン；
シクロペンテン、シクロヘキセン等のシクロアルケン；
４−ヒドロキシ−１−ブテン、ビニルグリシジルエーテル、ビニルトリメチルシリルエーテル等が挙げられる。
【００５１】
構造単位（ＩＩ）としては、置換又は非置換のスチレンに由来する構造単位及び（メタ）アクリル酸エステルに由来する構造単位が好ましく、置換又は非置換のスチレンに由来する構造単位がより好ましく、非置換のスチレンに由来する構造単位がさらに好ましい。構造単位（ＩＩ）を上記構造単位とすることで、基材表面修飾の選択性をより向上させることができる。
【００５２】
［Ａ２］重合体が構造単位（ＩＩ）を有する場合、構造単位（ＩＩ）の含有割合の下限としては、［Ａ２］重合体を構成する全構造単位に対して、１０モル％が好ましく、７０モル％がより好ましく、８０モル％がさらに好ましく、９０モル％が特に好ましい。上記含有割合の上限としては、９９．９モル％が好ましく、９９．５モル％がより好ましく、９９モル％がさらに好ましく、９８モル％が特に好ましい。
【００５３】
構造単位（Ｉ）及び構造単位（ＩＩ）を有する［Ａ２］重合体は、ランダム共重合体であってもよく、ブロック共重合体であってもよいが、基材表面修飾の選択性の向上の観点から、ブロック共重合体が好ましく、１種の構造単位（Ｉ）を主鎖の一端に有するブロック共重合体がより好ましく、１種の構造単位（Ｉ）と１種の構造単位（ＩＩ）とを有するジブロック共重合体がさらに好ましい。
【００５４】
窒素原子（Ａ）を末端基（Ｘ）中に有する重合体（以下、「［Ａ３］重合体」ともいう）における末端基（Ｘ）としては、例えば上記［Ａ２］重合体の基（Ｉ）として例示した基を含む基等が挙げられる。末端基（Ｘ）としては、水素原子を基（Ｉ）で置換したアルキル基が好ましく、１級〜３級のアミノ基で水素原子を置換したアルキル基がより好ましく、アミノプロピル基がさらに好ましい。
【００５５】
［Ａ３］重合体は、末端基（Ｘ）を主鎖の一方又は両方の末端に有することができるが、基材表面修飾の選択性の向上の観点から、末端基（Ｘ）を主鎖の一方の末端に有することが好ましい。
【００５６】
［Ａ］重合体は、例えば対応する単量体を用い、リビングアニオン重合等により、公知の方法で製造することができる。
【００５７】
［Ａ］重合体の重量平均分子量（Ｍｗ）の下限としては、５００が好ましく、２，０００がより好ましく、４，０００がさらに好ましく、５，０００が特に好ましい。上記Ｍｗの上限としては、５０，０００が好ましく、４０，０００がより好ましく、３０，０００がさらに好ましく、１０，０００が特に好ましい。
【００５８】
［Ａ］重合体の数平均分子量（Ｍｎ）の下限としては、５００が好ましく、２，０００がより好ましく、４，０００がさらに好ましく、５，０００が特に好ましい。上記Ｍｎの上限としては、５０，０００が好ましく、４０，０００がより好ましく、３０，０００がさらに好ましく、１０，０００が特に好ましい。
【００５９】
［Ａ］重合体のＭｗのＭｎに対する比（Ｍｗ／Ｍｎ、分散度）の上限としては、５が好ましく、２がより好ましく、１．５がより好ましく、１．２が特に好ましい。上記比の下限としては、通常１であり、１．０３が好ましく、１．１がさらに好ましい。
【００６０】
本明細書中における［Ａ］重合体のＭｗ及びＭｎは、ゲルパーミエーションクロマトグラフィー（ＧＰＣ）により東ソー社のＧＰＣカラム（「Ｇ２０００ＨＸＬ」２本、「Ｇ３０００ＨＸＬ」１本及び「Ｇ４０００ＨＸＬ」１本）を使用し、以下の条件により測定した値である。
溶離液：テトラヒドロフラン（和光純薬工業社）
流量：１．０ｍＬ／分
試料濃度：１．０質量％
試料注入量：１００μＬ
カラム温度：４０℃
検出器：示差屈折計
標準物質：単分散ポリスチレン
【００６１】
［Ａ］重合体の含有量の下限としては、組成物（Ｓ）における全固形分に対して、８０質量％が好ましく、９０質量％がより好ましく、９５質量％がさらに好ましい。上記含有量の上限としては、例えば１００質量％である。「全固形分」とは、［Ｂ］溶媒以外の成分の総和をいう。
【００６２】
（［Ｂ］溶媒）
［Ｂ］溶媒としては、少なくとも［Ａ］重合体及び他の成分を溶解又は分散可能な溶媒であれば特に限定されない。
【００６３】
［Ｂ］溶媒としては、例えばアルコール系溶媒、エーテル系溶媒、ケトン系溶媒、アミド系溶媒、エステル系溶媒、炭化水素系溶媒等が挙げられる。
【００６４】
アルコール系溶媒としては、例えば
４−メチル−２−ペンタノール、ｎ−ヘキサノール等の炭素数１〜１８の脂肪族モノアルコール系溶媒；
シクロヘキサノール等の炭素数３〜１８の脂環式モノアルコール系溶媒；
１，２−プロピレングリコール等の炭素数２〜１８の多価アルコール系溶媒；
プロピレングリコールモノメチルエーテル等の炭素数３〜１９の多価アルコール部分エーテル系溶媒等が挙げられる。
【００６５】
エーテル系溶媒としては、例えば
ジエチルエーテル、ジプロピルエーテル、ジブチルエーテル、ジペンチルエーテル、ジイソアミルエーテル、ジヘキシルエーテル、ジヘプチルエーテル等のジアルキルエーテル系溶媒；
テトラヒドロフラン、テトラヒドロピラン等の環状エーテル系溶媒；
ジフェニルエーテル、アニソール（メチルフェニルエーテル）等の芳香環含有エーテル系溶媒等が挙げられる。
【００６６】
ケトン系溶媒としては、例えば
アセトン、メチルエチルケトン、メチル−ｎ−プロピルケトン、メチル−ｎ−ブチルケトン、ジエチルケトン、メチル−ｉｓｏ−ブチルケトン（ＭＩＢＫ）、２−ヘプタノン（メチル−ｎ−ペンチルケトン）、エチル−ｎ−ブチルケトン、メチル−ｎ−ヘキシルケトン、ジ−ｉｓｏ−ブチルケトン、トリメチルノナノン等の鎖状ケトン系溶媒；
シクロペンタノン、シクロヘキサノン、シクロヘプタノン、シクロオクタノン、メチルシクロヘキサノン等の環状ケトン系溶媒；
２，４−ペンタンジオン、アセトニルアセトン、アセトフェノン等が挙げられる。
【００６７】
アミド系溶媒としては、例えば
Ｎ，Ｎ’−ジメチルイミダゾリジノン、Ｎ−メチルピロリドン等の環状アミド系溶媒；
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒等が挙げられる。
【００６８】
エステル系溶媒としては、例えば
酢酸ｎ−ブチル、乳酸エチル等のモノカルボン酸エステル系溶媒；
プロピレングリコールアセテート等の多価アルコールカルボキシレート系溶媒；
プロピレングリコールモノメチルエーテルアセテート（ＰＧＭＥＡ）等の多価アルコール部分エーテルカルボキシレート系溶媒；
γ−ブチロラクトン、δ−バレロラクトン等のラクトン系溶媒；
シュウ酸ジエチル等の多価カルボン酸ジエステル系溶媒；
ジメチルカーボネート、ジエチルカーボネート、エチレンカーボネート、プロピレンカーボネート等のカーボネート系溶媒等が挙げられる。
【００６９】
炭化水素系溶媒としては、例えば
ｎ−ペンタン、ｎ−ヘキサン等の炭素数５〜１２の脂肪族炭化水素系溶媒；
トルエン、キシレン等の炭素数６〜１６の芳香族炭化水素系溶媒等が挙げられる。
【００７０】
これらの中で、エステル系溶媒が好ましく、多価アルコール部分エーテルカルボキシレート系溶媒がより好ましく、プロピレングリコールモノメチルエーテルアセテートがさらに好ましい。組成物（Ｓ）は、［Ｂ］溶媒を１種又は２種以上含有していてもよい。
【００７１】
（他の成分）
組成物（Ｓ）における他の成分としては、例えば界面活性剤等が挙げられる。組成物（Ｓ）は、界面活性剤を含有することで、基材表面への塗工性を向上させることができる。
【００７２】
（組成物の調製方法）
組成物（Ｓ）は、例えば［Ａ］重合体、［Ｂ］溶媒及び必要に応じて他の成分を所定の割合で混合し、好ましくは孔径２００ｎｍ程度のメンブランフィルター等で濾過することにより調製することができる。組成物（Ｓ）の固形分濃度の下限としては、０．１質量％が好ましく、０．５質量％がより好ましく、０．７質量％がさらに好ましい。上記固形分濃度の上限としては、３０質量％が好ましく、１０質量％がより好ましく、３質量％がさらに好ましい。
【００７３】
組成物（Ｓ）の塗工方法としては、例えばスピンコート法等が挙げられる。塗工により得られる塗工膜から、［Ｂ］溶媒を除去することにより、塗膜（以下、「塗膜（Ｉ）」ともいう）が形成される。
【００７４】
上記形成された塗膜（Ｉ）を加熱してもよい。塗膜（Ｉ）を加熱することにより、基板表面修飾の選択性をより向上できる場合がある。加熱の手段としては、例えばオーブン、ホットプレート等が挙げられる。加熱の温度の下限としては、５０℃が好ましく、７０℃がより好ましく、９０℃がさらに好ましい。加熱の温度の上限としては、２００℃が好ましく、１５０℃がより好ましく、９０℃がさらに好ましい。加熱の時間の下限としては、１０秒が好ましく、１分がより好ましく、２分がさらに好ましい。加熱の時間の上限としては、１２０分が好ましく、１０分がより好ましく、６分がさらに好ましい。
【００７５】
形成される塗膜（Ｉ）の平均厚みは、組成物（Ｓ）における［Ａ］重合体の種類及び濃度、組成物の塗工量、並びに加熱工程における加熱温度、加熱時間等の条件を適宜選択することで、所望の値にすることができる。塗膜（Ｉ）の平均厚みの下限としては、０．１ｎｍが好ましく、１ｎｍがより好ましく、３ｎｍがさらに好ましい。上記平均厚みの上限としては、例えば１００ｎｍである。
【００７６】
［除去工程］
当該選択的修飾方法において、上記塗工工程の後、塗膜（Ｉ）のうち領域（ＩＩ）上に形成された部分を除去する工程（以下、「除去工程」ともいう）をさらに備えることが好ましい。除去工程をさらに備えることで、ケイ素の酸化物等と相互作用していない［Ａ］重合体を含む部分が除去され、領域（Ｉ）の部分がより選択的に修飾された基材が得られる。
【００７７】
除去工程における除去は、通常、塗工工程後の基材（Ｐ）を、リンス液でリンスすることにより行う。リンス液としては、通常、有機溶媒が用いられ、例えばＰＥＧＭＡ等の多価アルコール部分エーテルカルボキシレート系溶媒、イソプロパノール等のモノアルコール系溶媒等が用いられる。
【００７８】
得られた基材（Ｐ）は、例えば以下の工程を行うことにより、種々処理することができる。
【００７９】
［堆積工程］
本工程では、上記除去工程後の基材（Ｐ）の表面に、ＣＶＤ（化学的気相蒸着）法又はＡＬＤ（原子層堆積）法によりパターンを堆積させる。これにより、［Ａ］重合体で被覆されていない領域（ＩＩ）に、選択的にパターンを形成することができる。
【００８０】
［エッチング工程］
本工程では、上記除去工程後の基材（Ｐ）の表面上の上記［Ａ］重合体をエッチングにより除去する。
【００８１】
エッチングの方法としては、例えばＣＦ４、Ｏ２ガス等を用い、各層のエッチングレートの差等を利用するケミカルドライエッチング、有機溶媒、フッ酸等の液体のエッチング液を用いたケミカルウェットエッチング（湿式現像）等の反応性イオンエッチング（ＲＩＥ）、スパッタエッチング、イオンビームエッチング等の物理的エッチング等の公知の方法が挙げられる。これらの中で、反応性イオンエッチングが好ましく、ケミカルドライエッチング又はケミカルウェットエッチングがより好ましい。
【００８２】
ケミカルドライエッチングの前に、必要に応じて放射線を照射してもよい。放射線としては、エッチングにより除去する部分がポリメタクリル酸メチルブロックを含む重合体である場合には、ＵＶ照射等を用いることができる。また、酸素プラズマ処理を用いることもできる。上記ＵＶ照射又は酸素プラズマ処理により、ポリメタクリル酸メチルブロックが分解されるため、よりエッチングされ易くなる。
【００８３】
ケミカルウェットエッチングに用いられる有機溶媒としては、例えば
ｎ−ペンタン、ｎ−ヘキサン、ｎ−ヘプタン等のアルカン；
シクロヘキサン、シクロヘプタン、シクロオクタン等のシクロアルカン；
酢酸エチル、酢酸ｎ−ブチル、酢酸ｉ−ブチル、プロピオン酸メチル等の飽和カルボン酸エステル；
アセトン、メチルエチルケトン、メチルイソブチルケトン、メチルｎ−ペンチルケトン等のケトン；
メタノール、エタノール、１−プロパノール、２−プロパノール、４−メチル−２−ペンタノール等のアルコール等が挙げられる。これらの溶媒は、単独で使用してもよく２種以上を併用してもよい。
【００８４】
［無電解めっき工程］
本工程では、上記除去工程後の基材（Ｐ）の表面に、無電解めっき法を用いて、めっき層を形成する。
【００８５】
特に、除去工程後の基材（Ｐ）として、金属を含む基板上に、ケイ素の酸化物等を主成分とする中間膜を形成し、この中間膜上にレジストパターンを形成した後、このレジストパターンをマスクとしたガスエッチング処理により上記中間膜のエッチングを行うこと等により形成した基材（Ｑ）、又はこの基材（Ｑ）を表面処理工程により処理した基材を用いることが好ましい。このような基材（Ｑ）は、トレンチパターンの側壁の表面に領域（Ｉ）を有し、スペース部分の底面に領域（ＩＩ）を有するので、当該選択的修飾方法において、このような基材（Ｑ）を用いて、無電解めっき工程をさらに行うことにより、トレンチパターンの側壁からのめっき膜の成長を抑制し、底面から選択的に成長させることで、トレンチパターンを充填するめっき層におけるシーム及びボイドの発生を抑制することができる。「シーム」とは、トレンチパターンの各面から成長するめっき層の継ぎ目に発生する欠陥をいう。「ボイド」とは、トレンチパターンの底部を十分埋め込む前に、トレンチパターンの開口部が形成されためっき層で塞がれることで発生する空隙をいう。
【００８６】
基材（Ｑ）の領域（ＩＩ）の金属としては、銅が好ましい。
【００８７】
無電解めっきは、通常、領域（ＩＩ）の金属と置換可能な金属イオンを含有する水溶液を、領域（ＩＩ）の表面に塗工することで行われる。
【００８８】
上記金属イオン含有水溶液の塗工方法としては、例えばスピンコート法等が挙げられる。
【００８９】
上記金属イオン含有水溶液の塗工の前に、基材（Ｑ）の領域（ＩＩ）の表面に、無電解めっき層形成の原料となる金属を含有する触媒層を形成することが好ましい。触媒層を形成することで、トレンチパターンの底面からのめっき層の形成をより促進することができる。触媒層を構成する金属としては、例えばルテニウム、パラジウム、金、白金等が挙げられる。これらの中で、ルテニウムが好ましい。
【実施例】
【００９０】
以下、本発明を実施例に基づいて具体的に説明するが、本発明はこれらの実施例に限定されるものではない。各物性値の測定方法を下記に示す。【００９１】
［Ｍｗ及びＭｎ］
重合体のＭｗ及びＭｎは、ゲルパーミエーションクロマトグラフィー（ＧＰＣ）により東ソー社のＧＰＣカラム（「Ｇ２０００ＨＸＬ」２本、「Ｇ３０００ＨＸＬ」１本及び「Ｇ４０００ＨＸＬ」１本）を使用し、以下の条件により測定した。
溶離液：テトラヒドロフラン（和光純薬工業社）
流量：１．０ｍＬ／分
試料濃度：１．０質量％
試料注入量：１００μＬ
カラム温度：４０℃
検出器：示差屈折計
標準物質：単分散ポリスチレン【００９２】
［１３Ｃ−ＮＭＲ分析］
１３Ｃ−ＮＭＲ分析は、核磁気共鳴装置（日本電子社の「ＪＮＭ−ＥＸ４００」）を使用し、測定溶媒としてＤＭＳＯ−ｄ６を用いて行った。重合体における各構造単位の含有割合は、１３Ｃ−ＮＭＲで得られたスペクトルにおける各構造単位に対応するピークの面積比から算出した。【００９３】
＜［Ａ］重合体の合成＞
［合成例１］
５００ｍＬのフラスコ反応容器を減圧乾燥した後、窒素雰囲気下、蒸留脱水処理を行ったＴＨＦ１２０ｇを注入し、−７８℃まで冷却した。このＴＨＦに１，１−ジフェニルエチレン１．０２ｍＬ、塩化リチウムの１Ｍテトラヒドロフラン溶液９．５９ｍＬ、ｓｅｃ−ブチルリチウム（ｓｅｃ−ＢｕＬｉ）の１Ｎシクロヘキサン溶液を２．４７ｍＬ注入し、さらに、重合禁止剤除去のためのシリカゲルによる吸着濾別と蒸留脱水処理とを行ったメタクリル酸メチル１２．７ｍＬを３０分かけて滴下注入した。この滴下注入のとき、反応溶液の内温が−６０℃以上にならないように注意し、滴下終了後に９０分間撹拌した。次に、Ｎ，Ｎ−ジメチルアミノエチルメタクリレート１．１ｍＬを加え、さらに３０分間撹拌後、メタノール１ｍＬを注入し重合末端の停止反応を行った。この反応溶液を室温まで昇温し、得られた反応溶液を濃縮してＭＩＢＫで置換した。その後、トリエチルアミン２質量％水溶液１，０００ｇを注入撹拌し、静置後、下層の水層を取り除いた。この操作を３回繰り返し、Ｌｉ塩を除去した。その後、超純水１，０００ｇを注入撹拌し、下層の水層を取り除いた。この操作を３回繰り返しシュウ酸を除去した後、溶液を濃縮してメタノール５００ｇ中に滴下することで重合体を析出させ、ブフナーロートにて固体を回収した。この重合体を６０℃で減圧乾燥させることで、白色の下記式（Ａ−１）で表されるブロック共重合体１２．６ｇを得た。この重合体（Ａ−１）は、Ｍｗが５，２００、Ｍｎが５，０００、Ｍｗ／Ｍｎが１．０４であった。ブロック組成比は、１３Ｃ−ＮＭＲ測定の結果、メタクリル酸メチルが９５ｍｏｌ％、Ｎ，Ｎ−ジメチルアミノエチルメタクリレートが５ｍｏｌ％であった。【００９４】
【化２】
2018155555.tif 000003
【００９５】
［合成例２］（重合体（Ａ−２）の合成）
５００ｍＬのフラスコ反応容器を減圧乾燥した後、窒素雰囲気下、蒸留脱水処理を行ったＴＨＦ１２０ｇを注入し、−７８℃まで冷却した。このＴＨＦに塩化リチウムの１Ｍテトラヒドロフラン溶液５．１２ｍＬ、ｓｅｃ−ブチルリチウム（ｓｅｃ−ＢｕＬｉ）の１Ｎシクロヘキサン溶液を１．３２ｍＬ注入し、さらに、重合禁止剤除去のためのシリカゲルによる吸着濾別と蒸留脱水処理とを行ったスチレン１３．３ｍＬを３０分かけて滴下注入した。この滴下注入のとき、反応溶液の内温が−６０℃以上にならないように注意した。次に、１，１−ジフェニルエチレン０．５４ｍＬを加えた。次いでＮ，Ｎ−ジメチルアミノエチルメタクリレート０．６０ｍＬを加え、さらに１２０分間撹拌し、メタノール１ｍＬを注入し重合末端の停止反応を行った。この反応溶液を室温まで昇温し、得られた反応溶液を濃縮してＭＩＢＫで置換した。その後、トリエチルアミン２質量％水溶液１，０００ｇを注入撹拌し、静置後、下層の水層を取り除いた。この操作を３回繰り返し、Ｌｉ塩を除去した。その後、超純水１，０００ｇを注入撹拌し、下層の水層を取り除いた。溶液を濃縮してメタノール５００ｇ中に滴下することで重合体を析出させ、ブフナーロートにて固体を回収した。この重合体を６０℃で減圧乾燥させることで白色の下記式（Ａ−２）で表されるブロック共重合体１２．０ｇを得た。この重合体（Ａ−２）は、Ｍｗが１０，８００、Ｍｎが９，８００、Ｍｗ／Ｍｎが１．１０であった。ブロック組成比は、１３Ｃ−ＮＭＲ測定の結果、スチレンが９７ｍｏｌ％、Ｎ，Ｎ−ジメチルアミノエチルメタクリレートが３ｍｏｌ％であった。【００９６】
【化３】
2018155555.tif 000004
【００９７】
［合成例３］（重合体（Ａ−３）の合成）
５００ｍＬのフラスコ反応容器を減圧乾燥した後、窒素雰囲気下、蒸留脱水処理を行ったＴＨＦ１２０ｇを注入し、−７８℃まで冷却した。このＴＨＦに塩化リチウムの１Ｍテトラヒドロフラン溶液１．５４ｍＬ、ｓｅｃ−ブチルリチウム（ｓｅｃ−ＢｕＬｉ）の１Ｎシクロヘキサン溶液を０．３８ｍＬ注入し、さらに、重合禁止剤除去のためのシリカゲルによる吸着濾別と蒸留脱水処理とを行ったスチレン１３．３ｍＬを３０分かけて滴下注入した。この滴下注入のとき、反応溶液の内温が−６０℃以上にならないように注意した。次に、１，１−ジフェニルエチレン０．１６ｍＬを加えた。次にＮ，Ｎ−ジメチルアミノエチルメタクリレート０．６０ｍＬを加え、さらに１２０分間撹拌し、メタノール１ｍＬを注入し重合末端の停止反応を行った。この反応溶液を室温まで昇温し、得られた反応溶液を濃縮してＭＩＢＫで置換した。その後、トリエチルアミン２質量％水溶液１，０００ｇを注入撹拌し、静置後、下層の水層を取り除いた。この操作を３回繰り返し、Ｌｉ塩を除去した。その後、超純水１，０００ｇを注入撹拌し、下層の水層を取り除いた。溶液を濃縮してメタノール５００ｇ中に滴下することで重合体を析出させ、ブフナーロートにて固体を回収した。この重合体を６０℃で減圧乾燥させることで白色の下記式（Ａ−３）で表されるブロック共重合体１２．０ｇを得た。この重合体（Ａ−３）は、Ｍｗが３３，２００、Ｍｎが３０，０００、Ｍｗ／Ｍｎが１．１１であった。ブロック組成比は、１３Ｃ−ＮＭＲ測定の結果、スチレンが９７ｍｏｌ％、Ｎ，Ｎ−ジメチルアミノエチルメタクリレートが３ｍｏｌ％であった。【００９８】
【化４】
2018155555.tif 000005
【００９９】
［合成例４］（重合体（Ａ−４）の合成）
５００ｍＬのフラスコ反応容器を減圧乾燥した後、窒素雰囲気下、蒸留脱水処理を行ったＴＨＦ１２０ｇを注入し、−７８℃まで冷却した。このＴＨＦに塩化リチウムの１Ｍテトラヒドロフラン溶液４．６１ｍＬ、ｓｅｃ−ブチルリチウム（ｓｅｃ−ＢｕＬｉ）の１Ｎシクロヘキサン溶液を２．０８ｍＬ注入し、さらに、重合禁止剤除去のためのシリカゲルによる吸着濾別と蒸留脱水処理とを行ったスチレン１３．３ｍＬを３０分かけて滴下注入した。この滴下注入のとき、反応溶液の内温が−６０℃以上にならないように注意した。次に、１，１−ジフェニルエチレン０．９８ｍＬを加えた。次いで、Ｎ，Ｎ−ジメチルアミノエチルメタクリレート０．６０ｍＬを加え、さらに１２０分間撹拌し、メタノール１ｍＬを注入し重合末端の停止反応を行った。この反応溶液を室温まで昇温し、得られた反応溶液を濃縮してＭＩＢＫで置換した。その後、トリエチルアミン２質量％水溶液１，０００ｇを注入撹拌し、静置後、下層の水層を取り除いた。この操作を３回繰り返し、Ｌｉ塩を除去した。その後、超純水１，０００ｇを注入撹拌し、下層の水層を取り除いた。溶液を濃縮してメタノール５００ｇ中に滴下することで重合体を析出させ、ブフナーロートにて固体を回収した。この重合体を６０℃で減圧乾燥させることで白色の下記式（Ａ−４）で表されるブロック共重合体１２．０ｇを得た。この重合体（Ａ−４）は、Ｍｗが６，８００、Ｍｎが６，０００、Ｍｗ／Ｍｎが１．１３であった。ブロック組成比は、１３Ｃ−ＮＭＲ測定の結果、スチレンが９７ｍｏｌ％、Ｎ，Ｎ−ジメチルアミノエチルメタクリレートが３ｍｏｌ％であった。【０１００】
【化５】
2018155555.tif 000006
【０１０１】
＜非感光性組成物の調製＞
非感光性組成物の調製に用いた［Ａ］重合体及び［Ｂ］溶媒について以下に示す。
［［Ａ］重合体］
Ａ−１〜Ａ−４：上記合成例１〜４で合成した重合体（Ａ−１）〜（Ａ−４）
［［Ｂ］溶媒］
Ｂ−１：プロピレングリコールモノメチルエーテルアセテート【０１０２】
［調製例１］
［Ａ］重合体としての（Ａ−１）１００質量部と、［Ｂ］溶媒としての（Ｂ−１）９，９００質量部とを混合し、得られた混合溶液を孔径２００ｎｍのメンブランフィルターで濾過して、非感光性組成物（Ｓ−１）を調製した。【０１０３】
［調製例２］
［Ａ］重合体としての（Ａ−２）１００質量部と、［Ｂ］溶媒としての（Ｂ−１）９，９００質量部とを混合し、得られた混合溶液を孔径２００ｎｍのメンブランフィルターで濾過して、非感光性組成物（Ｓ−２）を調製した。【０１０４】
［調製例３］
［Ａ］重合体としての（Ａ−３）１００質量部と、［Ｂ］溶媒としての（Ｂ−１）９，９００質量部とを混合し、得られた混合溶液を孔径２００ｎｍのメンブランフィルターで濾過して、非感光性組成物（Ｓ−３）を調製した。【０１０５】
［調製例４］
［Ａ］重合体としての（Ａ−４）１００質量部と、［Ｂ］溶媒としての（Ｂ−１）９，９００質量部とを混合し、得られた混合溶液を孔径２００ｎｍのメンブランフィルターで濾過して、非感光性組成物（Ｓ−４）を調製した。【０１０６】
＜基材表面の選択的修飾＞
［実施例１〜４］
層間絶縁膜としてのＳｉＯ２基板、金属膜としてのタングステン基板、コバルト基板、銅基板をそれぞれ用意し、プラズマ照射装置（東京エレクトロン社の「ＴＡＣＴＲＡＳ」）を用いてこれらの基板に対し酸素ガスのプラズマを照射して基板の表面処理を行った後、表面状態を接触角計を用いて評価した。【０１０７】
続いて、非感光性組成物（Ｓ−１）〜（Ｓ−４）の塗工膜をそれぞれ形成し、ＰＧＭＥＡでリンスしてから、基板の表面状態を接触角計を用いて評価した。評価結果を表１に合わせて示す。表１中の「Ｂｌａｎｋ−１、Ｂｌａｎｋ−２」は、非感光性組成物の塗工を行わなかった場合である。
また、層間絶縁膜表面の接触角と金属膜表面の接触角の差を表２に示す。この差が大きいほど、層間絶縁膜表面の担持選択性が良好である。【０１０８】
［比較例１及び２］
層間絶縁膜としてのＳｉＯ２基板、金属膜としてのタングステン基板、コバルト基板、銅基板をそれぞれ用意し、基板の表面処理を実施せずに、表面状態を接触角計を用いて評価した。【０１０９】
続いて、実施例１〜４と同様に、非感光性組成物（Ｓ−１）〜（Ｓ−４）の塗工膜をそれぞれ形成し、ＰＧＭＥＡでリンスしてから基板の表面状態を接触角計を用いて評価した。評価結果を表１に合わせて示す。【０１１０】
【表１】
2018155555.tif 000007
【０１１１】
【表２】
2018155555.tif 000008
【０１１２】
実施例と比較例との結果を比べると、表面処理である酸素ガスプラズマ処理により基板表面が酸化され、表面改質されているといえる。また、酸素ガスプラズマ処理により、ＳｉＯ２基板表面への重合体の担持が促進され、逆に、タングステン、コバルト及び銅基板表面の重合体の担持が阻害され、結果としてＳｉＯ２基板表面への担持選択性が向上しているといえる。
【産業上の利用可能性】
【０１１３】
本発明の基材表面の選択的修飾方法によれば、ケイ素の酸化物等を含む表面領域を簡便に、かつ高選択的に修飾することができる。従って、当該基材表面の選択的修飾方法は、今後ますます微細化が進行すると予想される半導体デバイスの加工プロセス等に好適に用いることができる。
【国際調査報告】
2018155555.tif 000009
2018155555.tif 000010